(57)【特許請求の範囲】
【請求項１】
芳香族ポリスルホンと、液晶ポリエステルと、ガラス繊維と、ガラスフレークと、を含有し、
前記芳香族ポリスルホンと、前記液晶ポリエステルと、前記ガラス繊維と、前記ガラスフレークとの合計を１００質量部とするとき、前記芳香族ポリスルホンが５５質量部以上８５質量部以下、前記液晶ポリエステルが１０質量部以上３０質量部以下、前記ガラス繊維が０質量部より多く１８質量部以下、前記ガラスフレークが３質量部以上３５質量部以下含まれ、
前記液晶ポリエステルが、下記式（１）で表される繰返し単位と、下記式（２）で表される繰返し単位と、下記式（３）で表される繰返し単位とを含有し、
全繰返し単位の合計量を１００モル％として、２，６−ナフチレン基を含む繰り返し単位の含有率が、４０モル％以上７５モル％未満である樹脂組成物。
（１）−Ｏ−Ａｒ１−ＣＯ−
（２）−ＣＯ−Ａｒ２−ＣＯ−
（３）−Ｏ−Ａｒ３−Ｏ−
（式中、Ａｒ１は、フェニレン基、ナフチレン基またはビフェニリレン基を表し；Ａｒ２及びＡｒ３は、それぞれ独立に、フェニレン基、ナフチレン基またはビフェニリレン基を表し；Ａｒ１、Ａｒ２又はＡｒ３で表される前記基にある水素原子は、それぞれ独立に、ハロゲン原子、アルキル基又はアリール基で置換されていてもよい。）
【請求項２】
前記液晶ポリエステルが、上記式（１）で表される繰返し単位と、上記式（２）で表される繰返し単位と、上記式（３）で表される繰返し単位との合計量を１００モル％として、上記式（１）で表される繰返し単位の含有率が３０モル％以上８０モル％以下、上記式（２）で表される繰返し単位の含有率が１０モル％以上３５モル％以下、上記式（３）で表される繰返し単位の含有率が１０モル％以上３５モル％以下である請求項１に記載の樹脂組成物。
【請求項３】
前記ガラスフレークは、平均粒径が１３０μｍ以上２００μｍ以下であり、且つ、平均厚みが０．５μｍ以上１．０μｍ以下であるものを用いてなる請求項１または２に記載の樹脂組成物。
【請求項４】
前記芳香族ポリスルホンと、前記液晶ポリエステルと、前記ガラス繊維と、前記ガラスフレークとの合計１００質量部に対し、ポリテトラフルオロエチレンを０質量部より多く１．５質量部以下含有する請求項１から３のいずれか１項に記載の樹脂組成物。
【請求項５】
請求項１から４のいずれか１項に記載の樹脂組成物を射出成形することで得られる成形体。
【発明の詳細な説明】
【技術分野】
【０００１】
本発明は、芳香族ポリスルホン、液晶ポリエステル、ガラス繊維およびガラスフレークを含む樹脂組成物と、該樹脂組成物を用いて得られる成形体に関する。
【背景技術】
【０００２】
従来、電気電子部品や自動車部品、雑貨など様々な用途分野において軽薄短小化が進んでおり、形成材料としてプラスチックを含む組成物（以下、樹脂組成物）が好適に用いられている。このような樹脂組成物においては、耐熱性や加工性の向上、中でも薄肉品成形時に重要な因子である溶融時の流動性（以下、単に「流動性」と称する）の向上が望まれている。
【０００３】
例えば、芳香族ポリスルホンは、機械的強度や耐熱性に優れる一方で、流動性が低いことが知られている。これに対し特許文献１では、芳香族ポリスルホンの流動性を改良するために特定の半芳香族性液晶ポリエステル樹脂を配合する技術が開示されている。
【０００４】
ところで、成形に用いる樹脂組成物が、冷却固化の際に樹脂の流動方向と、流動方向に直交する方向とで収縮量に差を有する場合、得られる成形体には反りが発生するおそれがある。反り量は、特に製品が薄肉であるほど大きくなる傾向があり、反り低減のための対策として様々な方法が検討されている。例えば、材料面から反りを抑制する方法として、ガラスフレークを充填材として使用する方法が検討されており、特許文献２には、ポリカーボネートを含む樹脂組成物においてガラスフレークを加えることで成形体の反りを抑制する技術が記載されている。
【先行技術文献】
【特許文献】
【０００５】
【特許文献１】特開２００１−１８１５０４号公報
【特許文献２】特開２０１０−２７５４１３号公報
【発明の概要】
【発明が解決しようとする課題】
【０００６】
上記特許文献１にも用いられている液晶ポリエステルは、冷却固化の際に樹脂の流動方向と、流動方向に直交する方向とで収縮量に差を有することが知られている。そのため、上記特許文献１のような樹脂組成物を用いて、例えば板状の成形体を作成する際、液晶ポリエステルの性質に起因して、冷却固化の際に樹脂の流動方向と直交方向の熱収縮量の差により反りが発生するおそれがある。特許文献１の樹脂組成物は、流動性が改良されているため薄肉の成形体を成形しやすいが、上述の反りは、肉厚が薄く微細な形状を有する成形体で発生しやすいため、高品質な薄肉の成形体が得られにくい。
【０００７】
一方、特許文献２には、記載された樹脂組成物を用いて得られる成形体の強度が優れること、および成形体の反りが抑制されることが開示されているが、薄肉の成形体を成形する際に重要となる、狭い金型内流路での流動性（以下、「薄肉流動性」と称する）の比較的低い樹脂材料への適用事例しか開示されていない。また、肉厚の薄い製品を製造する上で重要な因子である薄肉流動性に関しては充分に言及されていない。
【０００８】
また、特許文献１，２においては、樹脂組成物の耐環境性、例えば耐熱水性の改善については検討されていない。ここで、本明細書において「耐熱水性」とは、樹脂組成物を形成材料として成形した成形体を熱水に接触させたときに、変化なく安定に形状を維持することが可能な性質のことを指す。
【０００９】
本発明はこのような事情に鑑みてなされたものであって、芳香族ポリスルホンと液晶ポリエステルとを含み、薄肉流動性に優れ、且つ反りが抑制されると共に耐熱水性に優れる成形体を得ることが可能な樹脂組成物を提供することを目的とする。また、このような樹脂組成物を形成材料とし、薄肉部の成形不良および反りの発生が抑制され、更に耐熱水性に優れた成形体を提供することをあわせて目的とする。
【課題を解決するための手段】
【００１０】
上記の課題を解決するため、本発明の一態様は、芳香族ポリスルホンと、液晶ポリエステルと、ガラス繊維と、ガラスフレークと、を含有し、前記芳香族ポリスルホンと、前記液晶ポリエステルと、前記ガラス繊維と、前記ガラスフレークとの合計を１００質量部とするとき、前記芳香族ポリスルホンが５５質量部以上８５質量部以下、前記液晶ポリエステルが１０質量部以上３０質量部以下、前記ガラス繊維が０質量部より多く１８質量部以下、前記ガラスフレークが３質量部以上３５質量部以下含まれ、前記液晶ポリエステルが、下記式（１）で表される繰返し単位と、下記式（２）で表される繰返し単位と、下記式（３）で表される繰返し単位とを含有し、全繰返し単位の合計量を１００モル％として、２，６−ナフチレン基を含む繰り返し単位の含有率が、４０モル％以上７５モル％未満である樹脂組成物を提供する。
（１）−Ｏ−Ａｒ１−ＣＯ−
（２）−ＣＯ−Ａｒ２−ＣＯ−
（３）−Ｏ−Ａｒ３−Ｏ−
（式中、Ａｒ１は、フェニレン基、ナフチレン基またはビフェニリレン基を表し；Ａｒ２及びＡｒ３は、それぞれ独立に、フェニレン基、ナフチレン基またはビフェニリレン基を表し；Ａｒ１、Ａｒ２又はＡｒ３で表される前記基にある水素原子は、それぞれ独立に、ハロゲン原子、アルキル基又はアリール基で置換されていてもよい。）
【００１１】
ここで、本明細書において「全繰返し単位の合計量」とは、液晶ポリエステルを構成する各繰返し単位の質量を各繰返し単位の式量で割ることにより、各繰返し単位の物質量相当量（モル）を求め、それらを合計した値を指す。
【００１２】
本発明の一態様においては、前記液晶ポリエステルが、上記式（１）で表される繰返し単位と、上記式（２）で表される繰返し単位と、上記式（３）で表される繰返し単位との合計量を１００モル％として、上記式（１）で表される繰返し単位の含有率が３０モル％以上８０モル％以下、上記式（２）で表される繰返し単位の含有率が１０モル％以上３５モル％以下、上記式（３）で表される繰返し単位の含有率が１０モル％以上３５モル％以下であることが望ましい。
【００１３】
本発明の一態様においては、前記ガラスフレークは、平均粒径が１３０μｍ以上２００μｍ以下であり、且つ、平均厚みが０．５μｍ以上１．０μｍ以下であるものを用いてなることが望ましい。
【００１４】
本発明の一態様においては、前記芳香族ポリスルホンと、前記液晶ポリエステルと、前記ガラス繊維と、前記ガラスフレークとの合計１００質量部に対し、ポリテトラフルオロエチレンを０質量部より多く１．５質量部以下含有することが望ましい。
【００１５】
本発明の一態様は、上述の樹脂組成物を射出成形することで得られる成形体を提供する。
【発明の効果】
【００１６】
本発明によれば、薄肉流動性に優れ、且つ反りが抑制されると共に耐熱水性に優れる成形体を得ることが可能な樹脂組成物を提供することができる。また、このような樹脂組成物を形成材料とし、薄肉部の成形不良および反りの発生が抑制され、耐熱水性に優れた成形体を提供することができる。
【図面の簡単な説明】
【００１７】
【図１】実施例における反り量の測定方法を示す模式図である。
【発明を実施するための形態】
【００１８】
本実施形態の樹脂組成物は、芳香族ポリスルホンと、液晶ポリエステルと、ガラス繊維と、ガラスフレークと、を含有し、前記芳香族ポリスルホンと、前記液晶ポリエステルと、前記ガラス繊維と、前記ガラスフレークとの合計を１００質量部とするとき、前記芳香族ポリスルホンが５５質量部以上８５質量部以下、前記液晶ポリエステルが１０質量部以上３０質量部以下、前記ガラス繊維が０質量部より多く１８質量部以下、前記ガラスフレークが３質量部以上３５質量部以下含まれ、前記液晶ポリエステルが、下記式（１）で表される繰返し単位と、下記式（２）で表される繰返し単位と、下記式（３）で表される繰返し単位とを含有し、全繰返し単位の合計量を１００モル％として、２，６−ナフチレン基を含む繰り返し単位の含有率が、４０モル％以上７５モル％未満である。
（１）−Ｏ−Ａｒ１−ＣＯ−
（２）−ＣＯ−Ａｒ２−ＣＯ−
（３）−Ｏ−Ａｒ３−Ｏ−
（式中、Ａｒ１は、フェニレン基、ナフチレン基またはビフェニリレン基を表し；Ａｒ２及びＡｒ３は、それぞれ独立に、フェニレン基、ナフチレン基またはビフェニリレン基を表し；Ａｒ１、Ａｒ２又はＡｒ３で表される前記基にある水素原子は、それぞれ独立に、ハロゲン原子、アルキル基又はアリール基で置換されていてもよい。）
【００１９】
また、本実施形態の成形体は、上述の樹脂組成物を射出成形することで得られるものである。
以下、順に説明する。
【００２０】
（芳香族ポリスルホン）
本実施形態の樹脂組成物には、主として芳香族ポリスルホンが含まれる。本実施形態で使用される芳香族ポリスルホンは、典型的には、２価の芳香族基（芳香族化合物から、その芳香環に結合した水素原子を２個除いてなる残基）とスルホニル基（−ＳＯ２−）と酸素原子とを含む繰返し単位を有する樹脂である。
【００２１】
芳香族ポリスルホンは、耐熱性や耐薬品性の点から、下記式（５）で表される繰返し単位（以下、「繰返し単位（５）」ということがある。）を有することが好ましい。さらに、下記式（６）で表される繰返し単位（以下、「繰返し単位（６）」ということがある。）や、下記式（７）で表される繰返し単位（以下、「繰返し単位（７）」ということがある。）等の他の繰返し単位を１種以上有していてもよい。
【００２２】
（５）−Ｐｈ１−ＳＯ２−Ｐｈ２−Ｏ−
（Ｐｈ１及びＰｈ２は、それぞれ独立に、フェニレン基を表す。前記フェニレン基にある水素原子は、それぞれ独立に、アルキル基、アリール基又はハロゲン原子で置換されていてもよい。）
【００２３】
（６）−Ｐｈ３−Ｒ−Ｐｈ４−Ｏ−
（Ｐｈ３及びＰｈ４は、それぞれ独立に、フェニレン基を表す。前記フェニレン基にある水素原子は、それぞれ独立に、アルキル基、アリール基又はハロゲン原子で置換されていてもよい。Ｒは、アルキリデン基、酸素原子又は硫黄原子を表す。）
【００２４】
（７）−（Ｐｈ５）ｎ−Ｏ−
（Ｐｈ５は、フェニレン基を表す。前記フェニレン基にある水素原子は、それぞれ独立に、アルキル基、アリール基又はハロゲン原子で置換されていてもよい。ｎは、１〜３の整数を表す。ｎが２以上である場合、複数存在するＰｈ５は、互いに同一であっても異なっていてもよい。）
【００２５】
Ｐｈ１〜Ｐｈ５のいずれかで表されるフェニレン基は、ｐ−フェニレン基であってもよいし、ｍ−フェニレン基であってもよいし、ｏ−フェニレン基であってもよいが、得られる樹脂の耐熱性、強度が高くなる観点からｐ−フェニレン基であることが好ましい。
【００２６】
前記フェニレン基にある水素原子を置換していてもよいアルキル基の例としては、メチル基、エチル基、ｎ−プロピル基、イソプロピル基、ｎ−ブチル基、イソブチル基、ｓ−ブチル基、ｔ−ブチル基、ｎ−ヘキシル基、ｎ−へプチル基、２−エチルヘキシル基、ｎ−オクチル基、ｎ−ノニル基及びｎ−デシル基等が挙げられ、その炭素数は、１〜１０であることが好ましい。
【００２７】
前記フェニレン基にある水素原子を置換していてもよいアリール基の例としては、フェニル基、ｏ−トリル基、ｍ−トリル基、ｐ−トリル基等のような単環式芳香族基、１−ナフチル基及び２−ナフチル基等のような縮環式芳香族基が挙げられ、その炭素数は、６〜２０であることが好ましい。
【００２８】
前記フェニレン基にある水素原子を置換していてもよいハロゲン原子としては、フッ素原子、塩素原子、臭素原子及びヨウ素原子が挙げられる。
【００２９】
前記フェニレン基にある水素原子がこれらの基で置換されている場合、フェニレン基が有する置換基の数は、前記フェニレン基毎に、それぞれ独立に、好ましくは１個または２個であり、より好ましくは１個である。
【００３０】
Ｒであるアルキリデン基の例としては、メチレン基、エチリデン基、イソプロピリデン基及び１−ブチリデン基、１−ペンチリデン基等が挙げられ、その炭素数は、１〜５であることが好ましい。
【００３１】
なお、本実施形態で使用される芳香族ポリスルホンは、繰返し単位（５）〜（７）を、それぞれ独立に、２種以上有してもよい。中でも、本実施形態で使用される芳香族ポリスルホンは、芳香族ポリスルホンの全繰返し単位の合計に対して、繰返し単位（５）を５０モル％以上１００モル％以下有することが好ましく、８０モル％以上１００モル％以下有することがより好ましく、繰返し単位として実質的に繰返し単位（５）のみ（１００モル％）を有することがさらに好ましい。
【００３２】
本実施形態で使用される芳香族ポリスルホンは、芳香族ポリスルホンを構成する繰返し単位に対応するジハロゲノスルホン化合物とジヒドロキシ化合物とを重縮合させることにより、製造することができる。
【００３３】
例えば、繰返し単位（５）を有する樹脂は、ジハロゲノスルホン化合物として下記式（８）で表される化合物（以下、「化合物（８）」ということがある。）を用い、ジヒドロキシ化合物として下記式（９）で表される化合物を用いることにより、製造することができる。
【００３４】
（８）Ｘ１−Ｐｈ１−ＳＯ２−Ｐｈ２−Ｘ２
（Ｘ１は及びＸ２は、それぞれ独立に、ハロゲン原子を表す。Ｐｈ１及びＰｈ２は、前記と同義である。）
【００３５】
（９）ＨＯ−Ｐｈ１−ＳＯ２−Ｐｈ２−ＯＨ
（Ｐｈ１及びＰｈ２は、前記と同義である。）
【００３６】
また、繰返し単位（５）と繰返し単位（６）とを有する樹脂は、ジハロゲノスルホン化合物として化合物（８）を用い、ジヒドロキシ化合物として下記式（１０）で表される化合物を用いることにより、製造することができる。
【００３７】
（１０）ＨＯ−Ｐｈ３−Ｒ−Ｐｈ４−ＯＨ
（Ｐｈ３、Ｐｈ４及びＲは、前記と同義である。）
【００３８】
また、繰返し単位（５）と繰返し単位（７）とを有する樹脂は、ジハロゲノスルホン化合物として化合物（８）を用い、ジヒドロキシ化合物として下記式（１１）で表される化合物を用いることにより、製造することができる。
【００３９】
（１１）ＨＯ−（Ｐｈ５）ｎ−ＯＨ
（Ｐｈ５及びｎは、前記と同義である。）
【００４０】
前記重縮合は、炭酸のアルカリ金属塩を用いて、溶媒中で行うことが好ましい。炭酸のアルカリ金属塩は、正塩である炭酸アルカリ（アルカリ金属の炭酸塩）であってもよいし、酸性塩である重炭酸アルカリ（炭酸水素アルカリ、アルカリ金属の炭酸水素塩）であってもよいし、両者の混合物であってもよく、炭酸アルカリとしては、炭酸ナトリウムや炭酸カリウムが好ましく用いられ、重炭酸アルカリとしては、重炭酸ナトリウムや重炭酸カリウムが好ましく用いられる。
【００４１】
重縮合に用いる溶媒としては、ジメチルスルホキシド、１−メチル−２−ピロリドン、スルホラン（１，１−ジオキソチラン）、１，３-ジメチル−２−イミダゾリジノン、１，３−ジエチル−２−イミダゾリジノン、ジメチルスルホン、ジエチルスルホン、ジイソプロピルスルホン、ジフェニルスルホン等の有機極性溶媒が好ましく用いられる。
【００４２】
本実施形態で使用される芳香族ポリスルホンは、還元粘度が、好ましくは０．３ｄＬ／ｇ以上であり、より好ましくは０．３５ｄＬ／ｇ以上０．５０ｄＬ／ｇ以下である。還元粘度が高いほど、耐熱性や強度・剛性が向上し易いが、あまり高いと、溶融温度や溶融粘度が高くなり易く、流動性が低くなり易い。
【００４３】
前記重縮合において、仮に副反応が生じなければ、ジハロゲノスルホン化合物とジヒドロキシ化合物とのモル比が１：１に近いほど、炭酸のアルカリ金属塩の使用量が多いほど、重縮合温度が高いほど、また、重縮合時間が長いほど、得られる芳香族ポリスルホンの重合度が高くなり易く、還元粘度が高くなり易い。
【００４４】
しかし実際は、副生する水酸化アルカリ（アルカリ金属の水酸化物）等により、ハロゲノ基のヒドロキシ基への置換反応や解重合等の副反応が生じ、この副反応により、得られる芳香族ポリスルホンの重合度が低下し易く、還元粘度が低下し易い。
【００４５】
したがって、この副反応の度合いも考慮して、所望の還元粘度を有する芳香族ポリスルホンが得られるように、ジハロゲノスルホン化合物とジヒドロキシ化合物とのモル比、炭酸のアルカリ金属塩の使用量、重縮合温度及び重縮合時間を調整することが好ましい。
本実施形態の樹脂組成物で使用される芳香族ポリスルホンは、以上のようなものである。
【００４６】
（液晶ポリエステル）
本実施形態の樹脂組成物には液晶ポリエステルが含まれる。これにより、上述した芳香族ポリスルホンの流動性を改良することができる。
【００４７】
本実施形態で使用される液晶ポリエステルは、溶融状態で液晶性を示す液晶ポリエステルであり、４５０℃以下の温度で溶融するものであることが好ましい。なお、液晶ポリエステルは、液晶ポリエステルアミドであってもよいし、液晶ポリエステルエーテルであってもよいし、液晶ポリエステルカーボネートであってもよいし、液晶ポリエステルイミドであってもよい。液晶ポリエステルは、原料モノマーとして芳香族化合物のみを用いてなる全芳香族液晶ポリエステルであることが好ましい。
【００４８】
本実施形態で使用される液晶ポリエステルの典型的な例としては、芳香族ヒドロキシカルボン酸と芳香族ジカルボン酸と芳香族ジオール、芳香族ヒドロキシアミン及び芳香族ジアミンからなる群から選ばれる少なくとも１種の化合物とを重合（重縮合）させてなるもの、複数種の芳香族ヒドロキシカルボン酸を重合させてなるもの、芳香族ジカルボン酸と芳香族ジオール、芳香族ヒドロキシアミン及び芳香族ジアミンからなる群から選ばれる少なくとも１種の化合物とを重合させてなるもの、及びポリエチレンテレフタレート等のポリエステルと芳香族ヒドロキシカルボン酸とを重合させてなるものが挙げられる。ここで、芳香族ヒドロキシカルボン酸、芳香族ジカルボン酸、芳香族ジオール、芳香族ヒドロキシアミン及び芳香族ジアミンは、それぞれ独立に、その一部又は全部に代えて、重合可能な誘導体が用いられてもよい。
【００４９】
芳香族ヒドロキシカルボン酸及び芳香族ジカルボン酸のようなカルボキシ基を有する化合物の重合可能な誘導体の例としては、カルボキシ基をアルコキシカルボニル基又はアリールオキシカルボニル基に変換してなるもの（エステル）、カルボキシ基をハロホルミル基に変換してなるもの（酸ハロゲン化物）、及びカルボキシ基をアシルオキシカルボニル基に変換してなるもの（酸無水物）が挙げられる。芳香族ヒドロキシカルボン酸、芳香族ジオール及び芳香族ヒドロキシアミンのようなヒドロキシ基を有する化合物の重合可能な誘導体の例としては、ヒドロキシ基をアシル化してアシルオキシル基に変換してなるもの（アシル化物）が挙げられる。芳香族ヒドロキシアミン及び芳香族ジアミンのようなアミノ基を有する化合物の重合可能な誘導体の例としては、アミノ基をアシル化してアシルアミノ基に変換してなるもの（アシル化物）が挙げられる。
【００５０】
本実施形態で使用される液晶ポリエステルは、溶融時に光学異方性を示すポリエステルであり、下記式（１）で表される繰返し単位（以下、繰返し単位（１）という。）と、下記式（２）で表される繰返し単位（以下、繰返し単位（２）という。）と、下記式（３）で表される繰返し単位（以下、繰返し単位（３）という。）とを有し、全繰返し単位の合計量を１００モル％として、２，６−ナフチレン基を含む繰り返し単位の含有率が、４０モル％以上７５モル％未満のものである。
（１）−Ｏ−Ａｒ１−ＣＯ−
（２）−ＣＯ−Ａｒ２−ＣＯ−
（３）−Ｏ−Ａｒ３−Ｏ−
（Ａｒ１は、ナフチレン基、フェニレン基またはビフェニリレン基を表す。Ａｒ２およびＡｒ３は、それぞれ独立に、ナフチレン基、フェニレン基またはビフェニリレン基を表す。Ａｒ１、Ａｒ２またはＡｒ３で表される前記基にある水素原子は、それぞれ独立に、ハロゲン原子、アルキル基またはアリール基で置換されていてもよい。）
【００５１】
Ａｒ１、Ａｒ２又はＡｒ３で表される前記基にある水素原子と置換可能なハロゲン原子としては、フッ素原子、塩素原子、臭素原子およびヨウ素原子が挙げられる。
【００５２】
Ａｒ１、Ａｒ２又はＡｒ３で表される前記基にある水素原子と置換可能なアルキル基の例としては、メチル基、エチル基、ｎ−プロピル基、イソプロピル基、ｎ−ブチル基、イソブチル基、ｓ−ブチル基、ｔ−ブチル基、ｎ−ヘキシル基、ｎ−へプチル基、２−エチルヘキシル基、ｎ−オクチル基、ノニル基及びｎ−デシル基等が挙げられ、その炭素数は、１〜１０であることが好ましい。
【００５３】
Ａｒ１、Ａｒ２又はＡｒ３で表される前記基にある水素原子と置換可能なアリール基の例としては、フェニル基、ｏ−トリル基、ｍ−トリル基、ｐ−トリル基等のような単環式芳香族基、１−ナフチル基及び２−ナフチル基等のような縮環式芳香族基が挙げられ、その炭素数は、６〜２０であることが好ましい。
【００５４】
Ａｒ１、Ａｒ２またはＡｒ３で表される前記基の水素原子がこれらの基で置換されている場合、その数は、Ａｒ１、Ａｒ２又はＡｒ３で表される前記基毎に、それぞれ独立に、好ましくは１個または２個であり、より好ましくは１個である。
【００５５】
繰返し単位（１）は、所定の芳香族ヒドロキシカルボン酸に由来する繰返し単位である。繰返し単位（１）としては、Ａｒ１が２、６−ナフチレン基であるもの、すなわち６−ヒドロキシ−２−ナフトエ酸に由来する繰返し単位が好ましい。
【００５６】
繰返し単位（２）は、所定の芳香族ジカルボン酸に由来する繰返し単位である。繰返し単位（２）としては、Ａｒ２が２，６−ナフチレン基であるもの、すなわち２，６−ナフタレンジカルボン酸に由来する繰返し単位、およびＡｒ２が１，４−フェニレン基であるもの、すなわちテレフタル酸に由来する繰返し単位が好ましい。
【００５７】
繰返し単位（３）は、所定の芳香族ジオールに由来する繰返し単位である。繰返し単位（３）としては、Ａｒ３が１，４−フェニレン基であるもの、すなわちヒドロキノンに由来する繰返し単位、およびＡｒ３が４，４’−ビフェニリレン基であるもの、すなわち４，４’−ジヒドロキシビフェニルに由来する繰返し単位が好ましい。
【００５８】
本実施形態で使用される液晶ポリエステルは、２，６−ナフチレン基を含む繰返し単位の含有量は、全繰返し単位の合計量１００モル％に対して、４０モル％以上７５モル％以下である。なお、２，６−ナフチレン基は、繰返し単位（１）、繰返し単位（２）、および繰返し単位（３）のいずれに含まれることとしてもよい。
【００５９】
かかる所定の繰返し単位組成を有する液晶ポリエステルを用いることにより、耐水性に優れる樹脂組成物を得ることができる。この２，６−ナフチレン基の含有量は、好ましくは、全繰返し単位の合計量１００モル％に対して５０モル％以上７５モル％以下、より好ましくは６０モル％以上７５モル％以下、さらに好ましくは７０モル％以上７５モル％以下である。
【００６０】
また、本実施形態で使用される液晶ポリエステルは、繰返し単位（１）の含有量は、繰返し単位（１）、繰返し単位（２）および繰返し単位（３）の合計量１００モル％に対して、好ましくは３０モル％以上８０モル％以下、より好ましくは４０モル％以上７０モル％以下、さらに好ましくは４５モル％以上６５モル％以下である。
【００６１】
繰返し単位（２）の含有量は、繰返し単位（１）、繰返し単位（２）および繰返し単位（３）の合計量１００モル％に対して、好ましくは１０モル％以上３５モル％以下、より好ましくは１５モル％以上３０モル％以下、さらに好ましくは１７．５モル％以上２７．５モル％以下である。
【００６２】
繰返し単位（３）の含有量は、繰返し単位（１）、繰返し単位（２）および繰返し単位（３）の合計量１００モル％に対して、好ましくは１０モル％以上３５モル％以下、より好ましくは１５モル％以上３０モル％以下、さらに好ましくは１７．５モル％以上２７．５モル％以下である。
【００６３】
すなわち、液晶ポリエステルは、繰返し単位（１）、繰返し単位（２）および繰返し単位（３）の合計を１００モル％として、繰返し単位（１）の含有率が３０モル％以上８０モル％以下、繰返し単位（２）の含有率が１０モル％以上３５モル％以下、繰返し単位（３）の含有率が１０モル％以上３５モル％以下であることが好ましい。
【００６４】
このような所定の繰返し単位組成を有する液晶ポリエステルは、耐熱性と成形性とのバランスに優れている。なお、繰返し単位（２）の含有量と繰返し単位（３）の含有量とは、実質的に等しいことが好ましい。
【００６５】
また、液晶ポリエステルは、必要に応じて、繰返し単位（１）〜（３）以外の繰返し単位を有していてもよいが、その含有量は、全繰返し単位の合計量１００モル％に対して、好ましくは０モル％以上１０モル％以下、より好ましくは０モル％以上５モル％以下である。
【００６６】
耐水性が高い液晶ポリエステルの典型的な例は、全繰返し単位の合計量１００モル％に対して、Ａｒ１が２、６−ナフチレン基である繰返し単位（１）（６−ヒドロキシ−２−ナフトエ酸に由来する繰返し単位）を、好ましくは４０モル％以上７４．８モル％以下、より好ましくは４０モル％以上６４．５モル％以下、さらに好ましくは５０モル％以上５８モル％以下有し；
Ａｒ２が２，６−ナフチレン基である繰返し単位（２）（２，６−ナフタレンジカルボン酸に由来する繰返し単位）を、好ましくは１２．５モル％以上３０モル％以下、より好ましくは１７．５モル％以上３０モル％以下、さらに好ましくは２０モル％以上２５モル％以下有し；
Ａｒ２が１，４−フェニレン基である繰返し単位（２）（テレフタル酸に由来する繰返し単位）を、好ましくは０．２モル％以上１５モル％以下、より好ましくは０．５モル％以上１２モル％以下、さらに好ましくは２モル％以上１０モル％以下有し；
Ａｒ３が１，４−フェニレン基である繰返し単位（３）（ヒドロキノンに由来する繰返し単位）を、好ましくは１２．５モル％以上３０モル％以下、より好ましくは１７．５モル％以上３０モル％以下、さらに好ましくは２０モル％以上２５モル％以下有し；かつ、
Ａｒ２が２，６−ナフチレン基である繰返し単位（２）の含有量が、Ａｒ２が２，６−ナフチレン基である繰返し単位（２）およびＡｒ２が１，４−フェニレン基である繰返し単位（２）の合計含有量に対して、好ましくは０．５モル倍以上、より好ましくは０．６モル倍以上のものである。
【００６７】
本実施形態で使用される液晶ポリエステルは、繰返し単位（１）を与えるモノマー（所定の芳香族ヒドロキシカルボン酸）と、繰返し単位（２）を与えるモノマー（所定の芳香族ジカルボン酸）と、繰返し単位（３）を与えるモノマー（所定の芳香族ジオール）とを、２，６−ナフチレン基を有するモノマーの合計量（６−ヒドロキシ−２−ナフトエ酸、２，６−ナフタレンジカルボン酸および２，６−ナフタレンジオールの合計量）が、全モノマーの合計量１００モル％に対して、４０モル％以上７５モル％以下になるようにして、重合（重縮合）させることにより製造することができる。
【００６８】
その際、芳香族ヒドロキシカルボン酸、芳香族ジカルボン酸および芳香族ジオールは、それぞれ独立に、その一部または全部に代えて、その重合可能な誘導体を用いてもよい。芳香族ヒドロキシカルボン酸および芳香族ジカルボン酸のようなカルボキシ基を有する化合物の重合可能な誘導体の例としては、カルボキシ基をアルコキシカルボニル基またはアリールオキシカルボニル基に変換してなるもの、カルボキシ基をハロホルミル基に変換してなるもの、カルボキシ基をアシルオキシカルボニル基に変換してなるものが挙げられる。芳香族ヒドロキシカルボン酸および芳香族ジオールのようなヒドロキシ基を有する化合物の重合可能な誘導体の例としては、ヒドロキシ基をアシル化してアシルオキシル基に変換してなるものが挙げられる。
【００６９】
また、本実施形態で使用される液晶ポリエステルは、構成する繰返し単位に対応する原料モノマーを溶融重合させ、得られた重合物（プレポリマー）を固相重合させることにより、製造することが好ましい。これにより、耐熱性や耐水性、強度が高い液晶ポリエステルを操作性良く製造することができる。溶融重合は触媒の存在下に行ってもよく、触媒の例としては、酢酸マグネシウム、酢酸第一錫、テトラブチルチタネート、酢酸鉛、酢酸ナトリウム、酢酸カリウム、三酸化アンチモンなどの金属化合物や、Ｎ，Ｎ−ジメチルアミノピリジン、Ｎ−メチルイミダゾールなどの含窒素複素環式化合物が挙げられ、含窒素複素環式化合物が好ましく用いられる。
【００７０】
本実施形態で使用される液晶ポリエステルは、その流動開始温度が、好ましくは２８０℃以上、より好ましくは２９０℃以上、さらに好ましくは２９５℃以上であり、また、好ましくは３８０℃以下、より好ましくは３５０℃以下である。流動開始温度が高いほど、耐熱性や耐水性が向上し易いが、あまり高いと、溶融させるために高温を要し、成形時に熱劣化しやすくなったり、溶融時の粘度が高くなり、流動性が低下したりする。
【００７１】
なお、この流動開始温度は、フロー温度または流動温度とも呼ばれ、内径１ｍｍ、長さ１０ｍｍのノズルを持つ毛細管レオメータを用い、９．８ＭＰａ（１００ｋｇｆ／ｃｍ２ ）の荷重下において、昇温速度４℃／分で液晶ポリエステルの加熱溶融体をノズルから押し出すときに、溶融粘度が４８００Ｐａ・ｓ（４８０００ポアズ）を示す温度であり、液晶ポリエステルの分子量の目安となるものである（例えば、小出直之編「液晶ポリマー−合成・成形・応用−」第９５〜１０５頁、（株）シーエムシー出版、１９８７年６月５日発行を参照）。
本実施形態の樹脂組成物で使用される液晶ポリエステルは、以上のようなものである。
【００７２】
（ガラスフレーク）
本実施形態の樹脂組成物には、充填材としてガラスフレークが含まれている。上述した液晶ポリエステルは、芳香族ポリスルホンの流動性を改良することができる一方で、流れ方向の収縮率と、流れ方向に直交する方向の収縮率と、が異なる（収縮率に異方性がある）ため、成形体に反りが発生するおそれがある。これに対し、本実施形態の樹脂組成物では、ガラスフレークを含有することで、得られる成形体の反り量を低減させている。
【００７３】
本実施形態で使用されるガラスフレークは、平均厚み０．５〜１５μｍ、アスペクト比（平均粒径／平均厚み）２〜１，０００の鱗片状ガラス（または、フレーク状ガラス）である。このようなガラスフレークは、一般的には、均一な厚みを有するフロートガラスなどの板状ガラスを粉砕することで製造されている。
【００７４】
ここで、本明細書において、ガラスフレークの「平均粒径」とは、ガラスフレークの原料となる板状ガラスを粉砕した後、多段の篩を用いて選別された数値範囲を指す。
【００７５】
さらに、ガラスフレークの「平均厚み」とは、ガラスフレークの原料である板状ガラスの厚みによって定まる値である。原料の板状ガラスの厚みは、干渉顕微鏡法を用いた測定で得られる値である。
【００７６】
本実施形態で使用されるガラスフレークは、平均粒径が１３０μｍ以上２００μｍ以下であることが好ましい。また、ガラスフレークは、平均厚みが０．５μｍ以上１．０μｍ以下であることが好ましい。すなわち、ガラスフレークは、平均粒径が１３０μｍ以上２００μｍ以下であり、且つ、平均厚みが０．５μｍ以上１．０μｍ以下であることが好ましい。
【００７７】
ガラスフレークの平均粒径が１３０μｍ以上である場合、および平均厚みが０．５μｍ以上である場合は、それぞれ平均粒径が１３０μｍ未満である場合、および平均厚みが０．５μｍ未満である場合と比べて、取り扱いが容易となり、また、樹脂の強化材としての効果が向上する。
【００７８】
また、ガラスフレークの平均粒径が２００μｍ以下である場合、および平均厚みが１．０μｍ以下である場合は、それぞれ平均粒径が２００μｍを超える場合、および平均厚みが１．０μｍを超える場合と比べて、薄肉流動性や反りを抑制する効果が向上する。
本実施形態の樹脂組成物で使用されるガラスフレークは、以上のようなものである。
【００７９】
（ガラス繊維）
本実施形態の樹脂組成物には、充填材としてガラス繊維も含まれている。樹脂組成物がガラス繊維を含むことで、ガラス繊維を含まない樹脂組成物よりも、得られる成形体の機械的強度（曲げ強度、衝撃強度）の向上を図ることができる。また、ガラス繊維を含むことにより、成形加工時に、溶融した樹脂組成物に含まれる樹脂の流動状態が乱され、得られる成形体の反りが低減することが期待できる。
【００８０】
本実施形態で使用されるガラス繊維としては、チョップドガラス繊維、ミルドガラス繊維等、種々の方法で製造されたガラス繊維を例示することができる。
【００８１】
ガラス繊維の繊維長は、１ｍｍ以上４ｍｍ以下であることが好ましい。ガラス繊維の繊維長が１ｍｍ以上である場合、繊維長が１ｍｍ未満のものと比べて樹脂の強化材としての効果が向上する。また、ガラス繊維の繊維長が４ｍｍ以下である場合、繊維長が４ｍｍを超えるものと比べて樹脂組成物の薄肉流動性が向上する。
【００８２】
ガラス繊維の繊維径（単繊維径）は、６μｍ以上１５μｍ以下であることが好ましい。ガラス繊維の繊維径が６μｍ以上である場合、繊維径が６μｍ未満のものと比べて取り扱いが容易となる。また、ガラス繊維の繊維径が１５μｍ以下である場合、繊維径が１５μｍを超えるものと比べて樹脂組成物の薄肉流動性が向上し、樹脂の強化材としての効果が向上する。
【００８３】
ここで、「ガラス繊維の繊維長」は、ＪＩＳ  Ｒ３４２０「７．８  チョップドストランドの長さ」に記載された方法を用いて測定される値である。
また、「ガラス繊維の繊維径」は、ＪＩＳ  Ｒ３４２０「７．６  単繊維直径」に記載された方法のうち「Ａ法」を用いて測定される値である。
本実施形態の樹脂組成物で使用されるガラス繊維は、以上のようなものである。
【００８４】
（樹脂組成物）
本実施形態の樹脂組成物は、上記芳香族ポリスルホンと、液晶ポリエステルと、ガラス繊維と、ガラスフレークと、を含み、芳香族ポリスルホンと、液晶ポリエステルと、ガラスフレークと、ガラス繊維との合計を１００質量部とするとき、芳香族ポリスルホンが５５質量部以上８５質量部以下、液晶ポリエステルが１０質量部以上３０質量部以下、ガラス繊維が０質量部より多く１８質量部以下、ガラスフレークが３質量部以上３５質量部以下含まれる。樹脂組成物に含まれる芳香族ポリスルホンは、５５質量部以上７０質量部以下であることが好ましい。
【００８５】
また、本実施形態の樹脂組成物は、離型剤を含むこととしてもよい。樹脂組成物が離型剤を含むことで、離型剤を含まない樹脂組成物よりも、得られる成形体の表面光沢の向上を図ることができる。
【００８６】
本実施形態で使用される離型剤としては、ポリテトラフルオロエチレン、トリステアリン酸グリセロール、シリコーンオイル、ワックスを例示することができる。本実施形態の樹脂組成物は、前記芳香族ポリスルホンと、前記液晶ポリエステルと、前記ガラス繊維と、前記ガラスフレークとの合計１００質量部に対し、離型剤を０質量部より多く５質量部以下含有することが好ましく、０質量部より多く３質量部以下含有することがより好ましく、０質量部より多く２質量部以下含有することがさらに好ましい。
【００８７】
中でも、本実施形態の樹脂組成物は、前記芳香族ポリスルホンと、前記液晶ポリエステルと、前記ガラス繊維と、前記ガラスフレークとの合計１００質量部に対し、ポリテトラフルオロエチレンを０質量部より多く１．５質量部以下含有することが好ましい。
【００８８】
以上のような樹脂組成物は、薄肉流動性に優れるものとなり、また、反りが抑制されると共に耐熱水性に優れた成形体を得ることが可能である。
【００８９】
また、本実施形態の樹脂組成物は、本実施形態の樹脂組成物が有する機能を損なわない範囲で、充填材、添加剤、芳香族ポリスルホンおよび液晶ポリエステル以外の樹脂等の他の成分を１種以上含んでもよい。
【００９０】
充填材は、繊維状充填材であってもよいし、板状充填材であってもよいし、繊維状及び板状以外で、球状その他の粒状充填材であってもよい。また、充填材は、無機充填材であってもよいし、有機充填材であってもよい。
【００９１】
繊維状無機充填材の例としては、パン系炭素繊維、ピッチ系炭素繊維等の炭素繊維；シリカ繊維、アルミナ繊維、シリカアルミナ繊維等のセラミック繊維；及びステンレス繊維等の金属繊維が挙げられる。また、チタン酸カリウムウイスカー、チタン酸バリウムウイスカー、ウォラストナイトウイスカー、ホウ酸アルミニウムウイスカー、窒化ケイ素ウイスカー、炭化ケイ素ウイスカー等のウイスカーも挙げられる。
【００９２】
繊維状有機充填材の例としては、ポリエステル繊維及びアラミド繊維が挙げられる。
【００９３】
板状無機充填材の例としては、タルク、マイカ、グラファイト、ウォラストナイト、硫酸バリウム及び炭酸カルシウムが挙げられる。マイカは、白雲母であってもよいし、金雲母であってもよいし、フッ素金雲母であってもよいし、四ケイ素雲母であってもよい。
【００９４】
粒状無機充填材の例としては、シリカ、アルミナ、酸化チタン、ガラスビーズ、ガラスバルーン、窒化ホウ素、炭化ケイ素及び炭酸カルシウムが挙げられる。
【００９５】
本実施形態の樹脂組成物がこれらの充填材を含む場合、充填材の含有量は、芳香族ポリスルホンと液晶ポリエステルの合計１００質量部に対して、０質量部より多く１００質量部以下であることが好ましい。
【００９６】
添加剤の例としては、酸化防止剤、熱安定剤、紫外線吸収剤、帯電防止剤、界面活性剤、難燃剤及び着色剤が挙げられる。本実施形態の樹脂組成物が添加剤を含む場合、添加剤の含有量は、芳香族ポリスルホンと液晶ポリエステルの合計１００質量部に対して、０質量部より多く５質量部以下であることが好ましい。
【００９７】
芳香族ポリスルホンおよび液晶ポリエステル以外の樹脂の例としては、ポリプロピレン、ポリアミド、ポリエステル、ポリフェニレンスルフィド、ポリエーテルケトン、ポリカーボネート、ポリフェニレンエーテル、ポリエーテルイミド等の芳香族ポリスルホン以外の熱可塑性樹脂；及びフェノール樹脂、エポキシ樹脂、ポリイミド樹脂、シアネート樹脂等の熱硬化性樹脂が挙げられる。本実施形態の樹脂組成物が芳香族ポリスルホンおよび液晶ポリエステル以外の樹脂を含む場合、芳香族ポリスルホンおよび液晶ポリエステル以外の樹脂の含有量は、芳香族ポリスルホンと液晶ポリエステルの合計１００質量部に対して、０質量部より多く２０質量部以下であることが好ましい。
【００９８】
本実施形態の樹脂組成物は、芳香族ポリスルホン、液晶ポリエステル、ガラス繊維、ガラスフレークおよび必要に応じて用いられる他の成分を、押出機を用いて溶融混練し、ペレット化しておくことが好ましい。押出機としては、シリンダーと、シリンダー内に配置された１本以上のスクリューと、シリンダーに設けられた１箇所以上の供給口とを有するものが、好ましく用いられ、さらにシリンダーに設けられた１箇所以上のベント部を有するものが、より好ましく用いられる。
【００９９】
本実施形態の樹脂組成物の成形法としては、溶融成形法が好ましく、その例としては、射出成形法、Ｔダイ法やインフレーション法等の押出成形法、圧縮成形法、ブロー成形法、真空成形法及びプレス成形が挙げられる。中でも射出成形法が好ましい。
【０１００】
本実施形態の樹脂組成物からなる成形体である製品・部品の例としては、光ピックアップボビン、トランスボビン等のボビン；リレーケース、リレーベース、リレースプルー、リレーアーマチャー等のリレー部品；ＲＩＭＭ、ＤＤＲ、ＣＰＵソケット、Ｓ／Ｏ、ＤＩＭＭ、Ｂｏａｒｄ  ｔｏ  Ｂｏａｒｄコネクター、ＦＰＣコネクター、カードコネクター等のコネクター；ランプリフレクター、ＬＥＤリフレクター等のリフレクター；ランプホルダー、ヒーターホルダー等のホルダー；スピーカー振動板等の振動板；コピー機用分離爪、プリンター用分離爪等の分離爪；カメラモジュール部品；スイッチ部品；モーター部品；センサー部品；ハードディスクドライブ部品；オーブンウェア等の食器；車両部品；電池部品；航空機部品；及び半導体素子用封止部材、コイル用封止部材等の封止部材が挙げられる。
【０１０１】
本実施形態の成形体は、上述の樹脂組成物を用いて成形されるため、薄肉部の成形不良が抑制され、反りが少なく、さらに熱水に曝しても外観変化や物性低下が少ない良好な成形体となる。
【実施例】
【０１０２】
以下、本発明を以下の実施例に基づいて説明する。本発明はこれらの実施例に限定されない。
本実施例においては、以下の測定方法を用いて評価を行った。
【０１０３】
＜芳香族ポリスルホンの還元粘度の測定＞
芳香族ポリスルホン約１ｇを小数点以下４桁まで求めて精秤し、秤量した芳香族ポリスルホンを１０ｍＬ（１ｄＬ）メスフラスコに入れ、全量が１ｄＬになるまでＮ，Ｎ−ジメチルホルムアミド（ＤＭＦ）を加え、１ｄＬのＤＭＦ溶液（秤量した芳香族ポリスルホンの全量を含む）を調製し、この溶液の粘度（η）を、オストワルド型粘度管を用いて、２５℃で測定した。また、溶媒であるＤＭＦの粘度（η０）を、オストワルド型粘度管を用いて、２５℃で測定した。前記溶液の粘度（η）と前記溶媒の粘度（η０）から、比粘性率（（η−η０）／η０）を求め、この比粘性率を、前記溶液の濃度（精秤した芳香族ポリスルホン量（ｇ）／ｄＬ）で割ることにより、芳香族ポリスルホンの還元粘度（ｄＬ／ｇ）を求めた。
【０１０４】
＜薄肉流動長の測定＞
渦巻き状の流路（流路高さ０．５ｍｍ、幅８ｍｍ、ゲート位置：渦巻き中心部）を有する薄肉流動長測定用の金型を用い、渦巻き中心部のゲートから、溶融した樹脂組成物を射出成形して、流動長測定用の試験片（厚み０．５ｍｍ，幅８ｍｍ）を作成した。射出成形は、射出成形機（ＵＨ１０００−８０，日精樹脂工業（株））を用い、シリンダー温度３８０℃、金型温度１５０℃、射出速度１００ｍｍ／秒，保圧１０００ｋｇ／ｃｍ２の条件で行った。
得られた試験片について、ゲート位置から渦巻き形状に沿った試験片端部までの長さを測定し、得られる値を流動した樹脂の長さとして薄肉流動長を求めた。
【０１０５】
＜反り量の測定＞
射出成形機（ＵＨ１０００−８０，日精樹脂工業（株））を用い、シリンダー温度３８０℃、金型温度１５０℃、射出速度１００ｍｍ／秒，保圧７００ｋｇ／ｃｍ２、冷却時間２５秒の条件で厚み０．５ｍｍ、直径６４ｍｍの円板状試験片を作成し、この試験片に生じる反り量を測定した。
【０１０６】
図１は、円板状試験片を示す模式図である。
図１（ａ）に示すように、円板状試験片の金型において、ゲート位置は円板の中心に位置しており、金型内に射出された溶融樹脂は、円板の中心から円周側に等方的に広がりながら試験片を形成する。液晶ポリエステルを含む樹脂組成物は、得られる円板状試験片１０の半径方向（樹脂の流動方向）よりも円周方向（樹脂の流動方向と直交する方向）の方が、収縮率が大きい。そのため、円板状試験片１０には反りが生じる。
【０１０７】
図１（ｂ）（ｃ）は、反りが生じた円板状試験片１０の模式図であり、図１（ｂ）は概略斜視図、図１（ｃ）は図１（ｂ）の線分Ａ−Ａにおける矢視断面図である。図１（ｂ）（ｃ）に示すように、反りが生じた円板状試験片１０は、円板の中心付近が高く周囲が低くなるように弓なりに変形する。このような円板状試験片１０について、上に凸となるように配置したときの上面における鉛直方向における円板中心部分（頂点部ａ）の高さ位置と、上面における円板周辺部分（周辺部ｂ）の高さ位置とを、ダイヤルゲージを用いて測定し、頂点部ａの高さと周辺部ｂの高さとの差を、反り量Ｈとして求めた。
なお、円板状試験片１０は、反り量の測定の前に、２３℃湿度５０％の環境にて１２時間以上状態調整を実施したものを用いた。
【０１０８】
＜ダンベル試験片の作成＞
射出成形機（ＰＳ４０Ｅ５ＡＳＥ，日精樹脂工業（株））を用い、シリンダー温度３６０℃、金型温度１５０℃、射出速度９０ｍｍ／秒の条件において射出成形をすることで、ネック部幅５ｍｍ、ネック部長さ３０ｍｍ、全長７５ｍｍ、厚み０．８ｍｍのダンベル試験片（以下、試験片と称する）を成形した。 
【０１０９】
＜熱水浸漬試験＞
上記方法にて作成した試験片をガラス製の容器に入れ、試験片が充分に浸漬する量の純水を加えた状態で、プレッシャークッカー（ＰＣ−３０４Ｒ８，平山製作所）に投入した後、温度１２５℃、湿度１００％の条件にて１００時間、熱水浸漬試験を実施した。 
【０１１０】
＜曲げ強度の評価＞
試験片について、支点間距離２０ｍｍ，試験速度２ｍｍ／分、試験温度２３℃の条件にて３点曲げ試験を実施した。曲げ強度の値については、３本の試験片についての結果の平均値を採用した。
【０１１１】
＜曲げ強度の保持率の評価＞
熱水浸漬試験前後のそれぞれの試験片について、上記方法にて曲げ試験を実施し、熱水浸漬試験前後の試験結果を比較し、下記式に基づいて曲げ強度の保持率を評価した。
（保持率）＝（熱水浸漬試験後の曲げ強度）／（熱水浸漬試験前の曲げ強度）×１００
【０１１２】
＜熱水浸漬試験前後の外観変化の評価＞
上記方法にて熱水浸漬試験を実施した後、試験片の外観に変化がないかを目視にて評価した。
【０１１３】
＜製造例１（液晶ポリエステル１の製造）＞
攪拌装置、トルクメータ、窒素ガス導入管、温度計および還流冷却器を備えた反応器に、６−ヒドロキシ−２−ナフトエ酸１，０３４．９９ｇ（５．５モル）、２，６−ナフタレンジカルボン酸３７８．３３ｇ（１．７５モル）、テレフタル酸８３．０７ｇ（０．５モル）、ヒドロキノン２７２．５２ｇ（２．４７５モル：２，６−ナフタレンジカルボン酸およびテレフタル酸の合計量に対して０．２２５モル過剰）、無水酢酸１，２２６．８７ｇ（１２モル）および触媒として１−メチルイミダゾール０．１７ｇを入れた。反応器内のガスを窒素ガスで置換した後、窒素ガス気流下、攪拌しながら、室温から１４５℃まで１５分かけて昇温し、１４５℃で１時間還流させた。
【０１１４】
次いで、副生酢酸および未反応の無水酢酸を留去しながら、１４５℃から３１０℃まで３時間３０分かけて昇温し、３１０℃で３時間保持した後、固形状の反応混合物（プレポリマー）を取り出し、室温まで冷却した。
【０１１５】
プレポリマーを粉砕機で粒径約０．１ｍｍ〜１ｍｍに粉砕した。粉砕物を窒素雰囲気下、室温から２５０℃まで１時間かけて昇温し、２５０℃から３０２℃まで８時間４０分かけて昇温し、３０２℃で５時間保持することにより、固相重合を行った。固相重合物を冷却して、粉末状の液晶ポリエステル１を得た。
【０１１６】
液晶ポリエステル１は、全繰返し単位の合計量を１００モル％として、Ａｒ１が２，６−ナフチレン基である繰返し単位（１）を５５モル％、Ａｒ２が２，６−ナフチレン基である繰返し単位（２）を１７．５モル％、Ａｒ２が１，４−フェニレン基である繰返し単位（２）を５モル％、およびＡｒ３が１，４−フェニレン基である繰返し単位（３）を２２．５モル％有していた。
【０１１７】
なお、得られた液晶ポリエステルについて繰返し単位の含有量は、以下のようにして分析し確認した。
液晶ポリエステルの試料約１００ｍｇをＳＵＳ製チューブに入れ、メタノール約５ｍＬを加えて密栓し、サンドバス中３００℃で４０分間加熱処理することで、重合体を分解させた。
冷却後、内容物にテトラヒドロフラン（ＴＨＦ）を加えて回収し、５０ｍＬメスフラスコを用いてＴＨＦで希釈した。
得られたＴＨＦ溶液を、ガスクロマトグラフ（アジレント・テクノロジー社製、Ａｇｉｌｅｎｔ６８９０Ｎ）を用いて分析し、各繰返し単位の含有量を測定した。
【０１１８】
＜製造例２（液晶ポリエステル２の製造）＞
製造例１と同様の反応器に、ｐ−ヒドロキシ安息香酸９１１ｇ（６．６モル）、テレフタル酸２７４ｇ（１．６５モル）、イソフタル酸９１ｇ（０．５５モル）、４，４’−ジヒドロキシビフェニル４０９ｇ（２．２モル）、無水酢酸１，２３５ｇ（１２．１モル）および触媒として１−メチルイミダゾール０．１７ｇを入れた。反応器内のガスを窒素ガスで置換した後、窒素ガス気流下、攪拌しながら、室温から１５０℃まで１５分かけて昇温し、１５０℃で１時間還流させた。
【０１１９】
次いで、１−メチルイミダゾール１．７ｇを更に添加した後、副生酢酸および未反応の無水酢酸を留去しながら、１５０℃から３２０℃まで２時間５０分かけて昇温し、トルクの上昇が認められた時点で、固形状の反応混合物（プレポリマー）を取り出し、室温まで冷却した。
【０１２０】
プレポリマーを粉砕機で粒径約０．１ｍｍ〜１ｍｍに粉砕した。粉砕物を窒素雰囲気下、室温から２５０℃まで１時間かけて昇温し、２５０℃から２８５℃まで５時間かけて昇温し、２８５℃で３時間保持することにより、固相重合を行った。固相重合物を冷却して、粉末状の液晶ポリエステル２を得た。
【０１２１】
上述の分析方法で確認したところ、液晶ポリエステル−２は、全繰返し単位の合計量を１００モル％として、Ａｒ１が１，４−フェニレン基である繰返し単位（１）を６０モル％、Ａｒ２が１，４−フェニレン基である繰返し単位（２）を１５モル％、Ａｒ２が１，３−フェニレン基である繰返し単位（２）を５モル％、およびＡｒ３が４，４’−ビフェニリレン基である繰返し単位（３）を２０モル％有していた。
【０１２２】
＜実施例１＞
ポリエーテルスルホン（スミカエクセルＰＥＳ  ３６００Ｐ、住友化学（株）、還元粘度＝０．３６）を６４質量部、液晶ポリエステル１を１６質量部、ガラス繊維１（ＣＳ０３ＪＡＰＸ−１，オーウェンスコーニングジャパン（株）、繊維径：１０．５μｍ，繊維長：３．０ｍｍ）を１５質量部、ガラスフレーク（ＭＥＧ１６０ＦＹＸ，日本板硝子（株）、平均粒径：１６０μｍ、平均厚み：０．７μｍ）を５質量部、熱安定剤としてＴＰＰ(リン酸トリフェニル，和光純薬工業（株）)を、ポリエーテルスルホン、液晶ポリエステル１、ガラスフレーク、ガラス繊維１の合計１００質量部に対して０．２質量部になるよう秤量し、混合することで樹脂組成物を調整した。
【０１２３】
得られた樹脂組成物を、２軸押出機（ＰＣＭ３０，（株）池貝）を用いて、シリンダー温度３４０℃で造粒し、目的組成物からなるペレットを作成した。得られたペレットを用い、上述の射出成形機を使用して各種試験片を作成し、上述の方法で曲げ強度、浸漬試験後の曲げ強度の保持率、浸漬試験後の外観の変化を評価した。
【０１２４】
＜実施例２＞
ガラス繊維１の代わりに、ガラス繊維２（ＣＳ０３ＤＥ２６０Ｓ，日東紡績（株）、繊維径：６．５μｍ，繊維長：３．０ｍｍ）を用いたこと以外は、実施例１と同様に評価を行った。
【０１２５】
＜実施例３＞
添加剤１（ポリテトラフルオロエチレン，セフラルルーブＩ，セントラル硝子（株））を、芳香族ポリスルホン、液晶ポリエステル１、ガラス繊維１、ガラスフレークの合計１００質量部に対し、１．０質量部添加したこと以外は、実施例１と同様に評価を行った。
【０１２６】
＜実施例４＞
添加剤２（トリステアリン酸グリセロール，ＭｏｌｄＷｉｚ  ＩＮＴ−４０ＤＨＴ，Ａｘｅｌ  Ｐｌａｓｔｉｃｓ  Ｒｅｓｅａｒｃｈ  Ｌａｂｏｒａｔｏｒｉｅｓ，Ｉｎｃ）を、芳香族ポリスルホン、液晶ポリエステル１、ガラス繊維１、ガラスフレークの合計１００質量部に対し、０．３質量部添加したこと以外は、実施例１と同様に評価を行った。
【０１２７】
＜比較例１＞
芳香族ポリスルホンを８０質量部、ガラス繊維１を２０質量部とし、液晶ポリエステル１およびガラスフレークを使用しなかったこと以外は、実施例１と同様に評価を行った。
【０１２８】
＜比較例２＞
液晶ポリエステル１の代わりに液晶ポリエステル２を用いたこと以外は、実施例１と同様に評価を行った。
【０１２９】
＜比較例３＞
液晶ポリエステル１の代わりに液晶ポリエステル２を用いたこと以外は、実施例２と同様に評価を行った。
【０１３０】
実施例１〜４、および比較例１〜３の結果について、下記表１に示す。
【０１３１】
【表１】
0006052671.tif 000002
【０１３２】
測定の結果、実施例１〜４の組成物は、良好な薄肉流動性と、少ない反り量とを両立し、さらに、比較例１〜３に比べて熱水に晒された際にも高い強度保持率を有し、また外観を損なわないことが分かった。
【０１３３】
これらの結果から、本発明の樹脂組成物は薄肉流動性に優れ、また、反りが抑制されると共に耐熱水性に優れた成形体を得ることが可能であることが確認された。また、このような樹脂組成物を用いて得られる成形体は、薄肉部の成形不良が抑制され、反りが低減され、更に耐熱水性に優れたものとなることが分かった。
【符号の説明】
【０１３４】
１０…円板状試験片、ａ…頂点部、ｂ…周辺部、Ｈ…反り量
【図１】
0006052671.tif 000003